TABLEAU I Synthèse des copolymères Produit copolymère Conditions de réaction Indice de Type Concen- Rapport d'alimentation fluidi- Pres- de tration en poids Ex. Rapport des té à sion Temp. cata- du ca- E/comonomère (c)/CO/ Conversion n Type monomères l'état (atm.) ( C) lyseur talyseur comonomère (d) (%) fondu (a) (parties en poids) 1 E/VA/CO/GMA 60/25/13/2,4 52 1630 180 PB 0,40 11/4,1/0,35/0,19 10,2 2 E/VA/CO/GMA 53/30/11/5,6 660 1630 181 PB 0,30 10/5,0/0,53/0,21 11,8 3 E/VA/CO/GMA 52/27/13/8,4 45 1630 179 PL 0,42 10/4,9/0,43/0,20 10,4 4 E/VA/CO/GMA 56/26/15/3,1 50 1630 161 PL 0,56 10/4,4/0,35/0,11 11,0 5 E/VA/CO/GMA 61/21/15/3,0 94 1630 153 PL 1,30 10/3,1/0,42/0,096 9,9 6 E/VA/CO/GMA 64/21/10/5,4 70 1830 181 RA55 0,59 10/3,2/0,20/0,14 11,5 7 E/VA/CO/GMA 62/22/10/6,0 58 1830 180 RA55 0,59 10/3,3/0,22/0,15 10,8 8 E/VA/CO/GMA 67/17/10/5,9 84 1830 181 RA55 0,82 10/2,6/0,22/0,15 11,1 9 E/VA/CO/GMA 67/17/10/5,8 96 1830 181 RA55 0,88 10/2,6/0,17/0,15 11,6 10 E/VA/CO/GMA 64/21/9/5,9 72 1830 180 RA55 0,66 10/3,3/0,21/0,14 11,0 11 E/VA/CO/GMA 61/25/10/4,5 51 1830 180 PO 0,39 10/4,0/0,30/0,10 10,3 12 E/VA/CO/GMA 63/23/7/7,0 65 1830 174 RA55 0,53 10/2,6/0,20/0,14 11,0 13 E/VA/CO/GMA 64/18/12/6,3 80 1830 180 RA55 1,03 10/2,6/0,25/0,14 11,4 14 E/VA/CO/GMA 63/18/13/5,6 45 1830 180 RA55 0,72 10/2,6/0,34/0,15 11,5 PB = peroxyisobutyrate de tert-butyle RA55 = 2-tert-butyl-azo-2-cyano-4 PO = peroctoate de tert-butyle méthoxy-4-méthylpentane (a) = kg/tonne de polymère GMA = méthacrylate de glycidyle PL = peroxypivalate de tert-butyle GA = acrylate de glycidyle TABLEAU II Synthèse de copolymères Produit copolymère Conditions de réaction Indice Type Concen- Rapport d'alimentation de Pres- de tration en poids Ex.Rapport des fluidi- sion Temp. cata- du ca- E/comonomère (c)/CO/ Conversion n Type monomères té à (atm.) ( C) lyseur talyseur comonomère (d) (%) l'état (a) (parties en poids) fondu 23 E/VA/CO/GMA 70/18/9/3,5 60 1830 180 RA-55 0,54 10/2,58/0,17/0,14 11,4 24 E/VA/CO/AGE 68/17/12/2,9 40 1830 180 RA-55 0,87 10/2,63/0,45/0,06 11,3 25 E/MA/CO/GMA 72/11/13/4,2 45 1830 180 RA-55 1,22 10/0,25/0,30/0,11 10,8 26 E/VA/CO/GMA 68/22/8/2,9 400 1700 182 RA-55 1,37 20/5,2/0,30/0,18 11,5 27 E/VA/CO/GMA 73/17/9/1,2 400 1700 181 RA-55 1,89 20/6,6/0,90/0,21 11,0 28 E/VA/CO/GMA 62/21/14/3,2 500 1400 180 RA-55 3,94 20/6,6/0,90/0,19 11,8 29 E/VA/CO/GMA 60/22/14/4,5 50 1830 181 LUP 80 0,21 10/3,3/0,50/0,12 12,6 (a) = kg par tonne de polymère LUP 80 = peroxyisobutyrate de tert.butyle RA-55 = 2-tert-butyl-azo-2-cyano-4-méthoxy-4-méthylpentane AGE = oxyde d'allyle et de glycidyle MA = acrylate de méthyle TABLEAU III Déformation Module de Résistance Quantité par flexion Exemple d'additif flexion à la flexion à la rupture n Type d'additif (%) (kg/cm ) (kg/cm ) (%) Témoin N 1 (phenolique) (20) 77 000 910 1,2 30 tétrapolymère de 20 56 000 1 020 1,9 l'exemple 28 31 tétrapolymère de 20 22 000 700 4,5 TABLEAU IV Energie de Quantite d'additif rupture Exemple n Type d'additif (%) (kgm) Témoin n 2 (phenolique) (25) 0,0138 32 tétrapolymère 25 0,0265 de l'exemple 28 33 tétrapolymère 25 0,0368 de l'exemple 26 TABLEAU V Résistivité Quantité Résistance volumique (2) Tension d'additif à l'arc (1) dispuptive Exemple n Type d'additif (%) (secondes) (x1011 ohm-m) (V/mm)(3) témoin (phénolique) (10) 108 0,23 42 000 34 tétrapolymère 20 81 14,5 43 500 de l'exemple 28 35 tétrapolymère 20 140 2,2 41 400 de l'exemple 26 (1) Electrodes de tungstène (2) Norme ASTM D257 (3) Norme ASTM D149 - échantillon d'environ 1,00 mm d'épaisseur TABLEAU VI Module sécant Résistance de rigidité à la Allongement Reprise Résine Quantité à la au bout Ex. phénolique Type d'additif à 100% traction rupture de 30 mn n utilisée d'additif (%) (kg/cm ) (kg/cm ) (%) (%) 36 "Durez" tétrapolymère 60 191 233 110 89 14000 de l'exemple 2 37 "Durez" tétrapolymère 70 108 197 150 93 14000 de l'exemple 2 38 "Durez" tétrapolymère 80 52 138 190 92 14000 de l'exemple 2 TABLEAU VII Déformation Quantité Module Résistance à la rupture Résistance d'additif de flexion à la flexion par flexion Reprise au choc Izod Exemple n Type d'additif (%) (kg/cm ) (kg/cm ) (%) (%) (kgm/cm) Témoin n 4 - néant 101 200 1 140 1,1 100 0,0212 39 tétrapolymère 20 28 100 340 1,3 97 0,0229 de l'exemple 28 40 tétrapolymère 20 14 760 350 90 de l'exemple 26 41 tétrapolymère 25 10 540 240 4,1 - 0 0517 de l'exemple 26